Patent ES-2681292-T3 (ES)
Title: Masa de moldeo equipada a tenacidad al impacto con perfil de propiedades mejorado
Inventor: DÖSSEL LUKAS FRIEDRICH
IPC: C08L33/12
Filed: 2015-09-16
Granted: 2018-09-12
Abstract: Masa de moldeo que contiene, referido respectivamente a su peso total: I. 10,0 a <= 35,0 % en peso, preferentemente 12,0 a 33,0 % en peso, de modo más preferente 14,0 a 30,0 % en peso, muy preferentemente 15,0 a 25,0 % en peso, de al menos una partícula núcleo-cubierta, obtenido u obtenible según un procedimiento en el que a) se dispone agua y emulsionante, b) se añaden 20,0 a 45,0 partes en peso de una primera composición que contiene: A) 50 a 99,9 partes en peso, preferentemente 71,0 a 99,9 partes en peso de metacrilatos de alquilo con 1 a 20 átomos de carbono en el resto alquilo, B) 0,0 a 40,0 partes en peso, preferentemente 0,0 a 29,0 partes en peso de acrilatos de alquilo con 1 a 20 átomos de carbono en el resto alquilo, C) 0,1 a 10,0 partes en peso de monómeros reticulantes, y D) 0,0 a 8,0 partes en peso de monómeros de estireno de la fórmula general (I)**Fórmula** designando los restos R1 a R5, en cada caso de modo independiente entre sí, hidrógeno, un halógeno, un grupo C1-6-alquilo o un grupo C2-6-alquenilo, y siendo el resto R6 hidrógeno o un grupo alquilo con 1 a 6 átomos de carbono, y polimerizándose hasta una conversión de al menos un 85,0 % en peso, referido al peso total de componentes A), B), C) y D), c) se añaden 35,0 a 55,0 partes en peso de una segunda composición que contiene: E) 80,0 a 100,0 partes en peso de (met)acrilatos, F) 0,05 a 5,0 partes en peso de monómeros reticulantes, y G) 0,0 a 25,0 partes en peso de monómeros de estireno de la fórmula general (I), y se polimeriza hasta una conversión de al menos un 85,0 % en peso, referido al peso total de los componentes E), F) y G), d) se añaden 10,0 a 30,0 partes en peso de una tercera composición, que contiene: H) 50,0 a 100,0 partes en peso de metacrilatos de alquilo con 1 a 20 átomos de carbono en el resto alquilo, I) 0,0 a 40,0 partes en peso de acrilatos de alquilo con 1 a 20 átomos de carbono en el resto alquilo, y J) 0,0 a 10,0 partes en peso de monómeros de estireno de la fórmula general (I) yse polimeriza hasta una conversión de al menos un 85,0 % en peso, referido al peso total de componentes H), I) y J), sumándose las partes en peso indicadas de las composiciones b), c) y d) para dar 100,0 partes en peso, seleccionándose las proporciones relativas de todas las sustancias A) a J) de tal manera que se se obtienen partículas núcleo-cubierta-cubierta con un radio total, medido según el procedimiento de Coulter, en el intervalo de > 125,0 nm y < 180 nm, preferentemente en el intervalo de > 128,0 nm y < 160 nm, preferentemente en el intervalo de > 135,0 nm y < 150 nm, y llevándose a cabo cada polimerización en el procedimiento según I a una temperatura en el intervalo de > 60 a < 95 °C, preferentemente > 70 °C y < 90 °C, además preferentemente >= 75 y <= 85 °C; II. 1,0 a 90,0 % en peso, preferentemente 1,0 a 85,0 % en peso, de modo más preferente 1,0 a 80,0 % en peso, de al menos un polímero (met)acrílico, III. 0,0 a 45 % en peso, preferentemente 0,0 a 30 % en peso, preferentemente 0,0 a 10,0 % en peso 5 de copolímeros de estireno-acrilonitrilo, y IV. 0,0 a 10,0 % en peso de otros aditivos, sumándose los porcentajes ponderales de los componentes I) a IV) para dar un 100,0 % en peso, y seleccionándose II o la mezcla de II, III y/o IV de modo que presente un índice de difracción que se diferencia del índice de difracción de I en no más de 0,01, preferentemente en no más de 0,002, de modo preferente en no más de 0,001 unidades, en una medida según la norma ISO 489 (método A).